(57)【要約】      （修正有）【課題】光学部材用の貼り直しが可能な再剥離性両面粘着シートの提供。【解決手段】透明基材の両側に異種の透明粘着剤層を有し、第一の透明粘着剤層はシリコーンポリウレアエラストマー及びシリコーンオイルを含む粘着剤組成物を含み、更に、第一の透明粘着剤層をトリアセチルセルロースフィルムに貼り付け、２５℃、０.５ＭＰａ、３０分間の条件下で放置した後、更に２５℃にて２０分放置した後の第一の透明粘着剤層の接着力Ｎ１（９０度方向、剥離速度：３００ｍｍ／分）が０．６Ｎ／１５ｍｍ以下であり、また、第一の透明粘着剤層をトリアセチルセルロースフィルムに貼り付け、２５℃、０.５ＭＰａ、３０分間の条件下で放置した後、更に８０℃にて２時間養生した後の第一の透明粘着剤層の接着力Ｎ２（９０度方向、剥離速度：３００ｍｍ／分）が１．０Ｎ／１５ｍｍ以上である（ただし、Ｎ２／Ｎ１は２以上である）、再剥離性両面粘着シート。【選択図】なし【特許請求の範囲】
【請求項１】
透明基材、透明基材の一方の面に設けられた第一の透明粘着剤層、及び透明基材の他の面に設けられた第二の透明粘着剤層を含む、再剥離性両面粘着シートであって、第一の透明粘着剤層は、
シリコーンポリウレアエラストマー及びシリコーンオイルを含む粘着剤組成物を含み、更に、
第一の透明粘着剤層をトリアセチルセルロースフィルムに貼り付け、２５℃、０.５ＭＰａ、３０分間の条件下で放置した後、更に２５℃にて２０分放置した後の第一の透明粘着剤層の接着力（９０度方向、剥離速度：３００ｍｍ／分）をＮ１とし、また、第一の透明粘着剤層をトリアセチルセルロースフィルムに貼り付け、２５℃、０.５ＭＰａ、３０分間の条件下で放置した後、更に８０℃にて２時間養生した後の第一の透明粘着剤層の接着力（９０度方向、剥離速度：３００ｍｍ／分）をＮ２とした場合、Ｎ１が０．６Ｎ／１５ｍｍ以下であり、且つＮ２が１．０Ｎ／１５ｍｍ以上である（ただし、Ｎ２／Ｎ１は２以上である）、
前記再剥離性両面粘着シート。
【請求項２】
第一の透明粘着剤層において、シリコーンポリウレアエラストマーが、芳香族環を含まないオルガノシロキサンジアミン及び脂肪族又は脂環式ジイソシアネートを含む反応生成物である、請求項１記載の再剥離性両面粘着シート。
【請求項３】
第二の透明粘着剤層が、第二の透明粘着剤層をガラス板に貼り付け、８０℃にて２時間養生した後の第二の透明粘着剤層の接着力（９０度方向、剥離速度：３００ｍｍ／分）が４．０Ｎ／１５ｍｍ以上である、請求項１又は２記載の再剥離性両面粘着シート。
【請求項４】
第一の光学部材、請求項１〜３の何れか１項に記載の再剥離性両面粘着シート、及び第二の光学部材を含み、第一の光学部材は再剥離性両面粘着シートの第一の透明粘着層と接触し、第二の光学部材は再剥離性両面粘着シートの第二の透明粘着層と接触している、積層体。
【請求項５】
請求項４記載の積層体を含む、画像表示装置。
【発明の詳細な説明】
【技術分野】
【０００１】
本発明は、再剥離性両面粘着シート、前記再剥離性両面粘着シートを含む積層体、及び前記積層体を含む画像表示装置に関する。
【背景技術】
【０００２】
液晶、プラズマ及び有機ＥＬなどの画像表示装置を備えた電子機器製品は、携帯電話、ＰＨＳ機器、ノートパソコン、ハンドゲーム機器などのモバイル機器、及びテレビディスプレイ、コンピュータなどの固定型機器ともに、高輝度化、薄型化、高性能化が求められている。そこで、近年、このような画像表示装置における光学部材（例えば、表面保護層、タッチパネル、及び画像表示ユニットの表示面等）間に存在する空隙を、空気と比較して屈折率が光学部材に近い透明な両面粘着シートで置換することにより、光透過性を向上させ、画像表示装置の輝度やコントラストの低下を抑える方法が提案されてきた。
【０００３】
例えば、特許文献１では、タッチパネルを表示装置の表示面に貼着固定する際に、一方の面がタッチパネルの略全面に貼付され且つ他方の面が表示装置の表示面の略全面に貼付される両面粘着シートであって、透明基材の一方の面にタッチパネル側透明粘着剤層が形成されているとともに他方の面に表示装置側透明粘着剤層が形成され、且つタッチパネルとともに表示装置の表示面から再剥離可能となるように構成されていることを特徴とする両面粘着シートが記載される。
【０００４】
また、特許文献２は、第一の硬質（rigid）光学材、第二の硬質光学材、及び第一の硬質光学材及び第二の硬質光学材の間に設けられた自己支持型（self-supporting）接着剤を有し、自己支持型接着剤が架橋シリコーン系ポリマーネットワーク及びポリマーネットワーク内に配されたシリコーン流体を含んでいる、光学物品を記載している。
【０００５】
更に、特許文献３には、光学基材と、前記光学基材の上に配された第一の表面を有する粘着剤と、を含み、前記粘着剤が前記粘着剤のシロキサンリッチな第二の表面にシロキサン部分を含み、ここで前記シロキサンリッチな第二の表面が、第二の基材と接触状態に置いたときに時間の経過とともに粘着力が向上する、光学フィルムが記載される。更にまた、特許文献４は、光学フィルムの少なくとも一方の面に粘着剤層が積層されている粘着型光学フィルムであって、前記粘着剤層をガラスに貼付けて、５０℃×５ａｔｍ×１５分間のオートクレーブ処理した後、２３℃の雰囲気下で３０分間放置後、２３℃、引き剥がし速度３００ｍｍ／分における、初期９０°ピール強度Ｐ0が５Ｎ／２５ｍｍ以下であり、かつ、前記オートクレーブ処理後に、さらに８０℃で２時間の加熱処理を施した後、２３℃の雰囲気下で３０分間放置後、２３℃、引き剥がし速度３００ｍｍ／分における、加熱後９０°ピール強度Ｐ1と前記Ｐ0との比（Ｐ1／Ｐ0）が２以上であることを特徴とする粘着型光学フィルムが記載をしている。
【先行技術文献】
【特許文献】
【０００６】
【特許文献１】特開２００３−２３８９１５号公報
【特許文献２】米国特許出願公開第２００７／０２９７７３６号明細書
【特許文献３】特開２００８−５１３２３２号公報
【特許文献４】特開２００３−３０７６２１号公報
【発明の概要】
【発明が解決しようとする課題】
【０００７】
光学部材同士を両面粘着シートによって貼り合わせる場合、時として、光学部材と両面粘着シートとの間に異物が混入したり、また、位置ずれ等の貼り合わせ不良が生じることがある。また、光学部材と両面粘着シートとの接着界面に空気が入るのを防ぐため、光学部材をしならせ両面粘着シートとの界面に存在する空気を押し出しながら貼り合わせる手法が用いられる。しかしながら、光学部材をしならせながら貼り合わせ作業を行うことは、特に、光学部材が硬くなると、難しい。その結果、光学部材同士を両面粘着シートによって貼り合わせることで得られた積層体内に、空気が挟まってしまう（「エアかみ」）場合がある。なお、この「エアかみ」は、その後のオートクレーブ工程において、光学部材と両面粘着シートとの密着性を上げて取り除くことができる場合もあるが、必ずしも完全とはいえず、また、そもそもこのような追加の工程を設けることは、作業効率上好ましくない。
【０００８】
そして、このような光学部材と両面粘着シートとの貼り合わせ工程において、異物の混入、位置ずれ等の貼り合わせ不良、更にはエアかみの問題が生じた場合、光学部材同士の貼り合わせ直後、またはオートクレーグ工程後において、光学部材と両面粘着シートとを再剥離し、光学部材を再度使用したいという要求が存在する。
【０００９】
一方、光学部材同士が両面粘着シートによって貼り合わされた積層体は、製品（画像表示装置等）に組み込まれる際には、光学部材と両面粘着シートとが充分な強度で接着しており、剥がれ等が簡単に生じないことが必要となる。また、積層体が実際に製品に組み込まれた後においても、落下等の衝撃が加わった場合に、剥がれることなく貼り合わせ当初の密着性を保つことが求められる。特に、デジタルカメラ、携帯電話、ポータブルゲーム等のモバイル機器においては、この特性が必要となる。更に、かかる積層体は、組み込まれた製品が使用される環境によっては、高温・高湿の雰囲気下におかれることもあり、さらに製品自体から熱が発生することもある。このような環境下においても、積層体は、強い凝集力及び接着力を保持し、剥がれないことが要求される。更に、光学部材が反ってしまったとしても、強い組み立て強度を有することにより剥がれや発泡が生じにくい積層体が求められている。
【００１０】
このように、光学部材（例えば、表面保護層（又はタッチパネル）及び画像表示ユニットの表示面パネル）同士を両面粘着シートで貼り合わせて積層体とする場合、貼り合わせた後所定期間内は貼り直しが可能であり、且つ、その後、積層体を製品（画像表示装置）に組み込む際又は組み込んだ後においては、光学部材と両面粘着シートとの間に充分な強度が確保でき、積層体に発泡、剥がれ及び白化の問題が生じない、再剥離性両面粘着シートが求められている。
【課題を解決するための手段】
【００１１】
本発明のある態様によると、透明基材、透明基材の一方の面に設けられた第一の透明粘着剤層、及び透明基材の他の面に設けられた第二の透明粘着剤層を含み、第一の透明粘着剤層が、
シリコーンポリウレアエラストマー及びシリコーンオイルを含む粘着剤組成物を含み、更に、
第一の透明粘着剤層をトリアセチルセルロースフィルムに貼り付け、２５℃、０.５ＭＰａ、３０分間の条件下で放置した後、更に２５℃にて２０分放置した後の第一の透明粘着剤層の接着力（９０度方向、剥離速度：３００ｍｍ／分）をＮ１とし、また、第一の透明粘着剤層をトリアセチルセルロースフィルムに貼り付け、２５℃、０.５ＭＰａ、３０分間の条件下で放置した後、更に８０℃にて２時間養生した後の第一の透明粘着剤層の接着力（９０度方向、剥離速度：３００ｍｍ／分）をＮ２とした場合、Ｎ１が０．６Ｎ／１５ｍｍ以下であり、且つＮ２が１．０Ｎ／１５ｍｍ以上である（ただし、Ｎ２／Ｎ１は２以上である）、
前記再剥離性両面粘着シートが提供される。
【００１２】
また、本発明の別の態様によると、第一の光学部材、前記再剥離性両面粘着シート、及び第二の光学部材を含み、第一の光学部材は再剥離性両面粘着シートの第一の透明粘着層と接触し、第二の光学部材は再剥離性両面粘着シートの第二の透明粘着層と接触している、積層体が提供される。
【００１３】
本発明の更に別の態様によると、前記積層体を含む画像表示装置が提供される。
【発明の効果】
【００１４】
本発明の再剥離性両面粘着シートを用いると、光学部材の貼り合わせ直後、及びその後のオートクレーブ工程後において、光学部材と両面粘着シートとの再剥離性が可能となる。そのため、光学部材との貼り合わせの際の、異物の混入、貼り合わせの際の位置ずれ等の貼り合わせ不良、エアかみの問題を簡便に解決できる。また、光学部材を再利用することが可能となり、製造効率及びコストが改善される。また、再剥離性両面粘着シートにより光学部材を貼り合わせた積層体は、製品に組み込まれた後は、充分な強度が確保でき、発泡、剥がれ及び白化が生じない。
【図面の簡単な説明】
【００１５】
【図１】本発明の透明粘着シートの一態様を示した断面図である。
【発明を実施するための形態】
【００１６】
図１に示すように、本発明の再剥離性両面粘着シート４は、透明基材１、透明基材の一方の面に設けられた第一の透明粘着剤層２、及び透明基材の他の面に設けられた第二の透明粘着剤層３を含む。
【００１７】
第一の透明粘着剤層は、シリコーンポリウレアエラストマー及びシリコーンオイルを含む粘着剤組成物を含む。
【００１８】
まず、シリコーンポリウレアエラストマーについて説明する。シリコーンポリウレアエラストマーは、オルガノシロキサンジアミンとジイソシアネートとの反応生成物である。ある態様において、シリコーンポリウレアエラストマーは、それぞれジイソシアネート及びオルガノシロキサンジアミンから誘導される硬質及び軟質セグメントを有するブロックコポリマーである。
【００１９】
オルガノシロキサンジアミンについては、従来公知のものを使用することができる。例えば、以下の一般式で示されるオルガノシロキサンジアミンを使用することができる。
【化１】
2010180367.tif 000002
【００２０】
式中、
Ｙは、炭素原子１〜１０個のアルキレン基（好ましくは、Ｙは炭素原子２〜５個のアルキレン基）；
Ｒは、置換されていてもよい炭化水素基（好ましくは、少なくとも５０％のＲがメチル基であり、残りのＲが炭素原子２〜１２個を有する一価アルキルまたは置換アルキル基、ビニル基、フェニル基又は置換フェニル基；より好ましくは、Ｒは全てメチル基）；
Ｄは、水素、炭素原子１〜１０個のアルキル基、又はＹを含めて環構造を完成して複素環を形成するアルキレン基またはフェニル（好ましくは、Ｄは水素、又は炭素原子１〜１０個のアルキル基；より好ましくは、Ｄは水素）；
ｎは、５０又はそれ以上の整数；
である。
【００２１】
耐黄変性の観点から、オルガノシロキサンジアミンは芳香族環を含まないことが好ましい。また、オルガノシロキサンジアミンは、充分な凝集力を発揮し、且つ糊残りなく剥離を可能にするという観点から、分子量が３０，０００以上であることが好ましい。
【００２２】
ジイソシアネートとしては、芳香族、脂肪族又は脂環式ジイソシアネートが含まれる。具体的には、２，４−トリレンジイソシアネート、２，６−トリレンジイソシアネート、４，４’−ジフェニルメタンジイソシアネート、２，４’−ジフェニルメタンジイソシアネート、ｐ−フェニレンジイソシアネート、ポリメチレンポリフェニレンポリイソシアネート、４，４’−メチレンビス−フェニルイソシアネート（ＭＤＩ）、トルエンジイソシアネート、ｐ−フェニレンジイソシアネート等の芳香族ジイソシアネート；  テトラメチレンジイソシアネート、ヘキサメチレンジイソシアネート等の脂肪族ジイソシアネート；  ４，４’−メチレンビス（シクロヘキシル）ジイソシアネート（Ｈ−ＭＤＩ）、シクロヘキシルジイソシアネート、及びイソホロンジイソシアネート等の脂環式ジイソシアネートが挙げられる。耐黄変性の観点から、脂肪族又は脂環式ジイソシアネートが好ましく、特に好ましくは、４，４’−メチレンビス（シクロヘキシル）ジイソシアネート（Ｈ−ＭＤＩ）、ヘキサメチレンジイソシアネート又はイソホロンジイソシアネートである。
【００２３】
シリコーンポリウレアエラストマーは、オルガノシロキサンジアミン及びジイソシアネートに加えて、連鎖延長剤を含んでいてもよい。連鎖延長剤としては、２−メチルペンタメチレンジアミン、ヘキサメチレンジアミン、キシレンジアミン、１，３−ジ（４−ピペリジル）プロパン（ＤＩＰＩＰ），ジ（−２−アミノエチル）プロピルメチルジメトキシラン（ＤＡＳ）、ピペラジン等のジアミンが挙げられる。耐黄変性の観点から、２−メチルペンタメチレンジアミン等の脂肪族又は脂環式のジアミンが好ましい。また、ポリマージアミン及びポリマーグリコールを、ポリシロキサンジアミン、ジイソシアネート（及び場合によっては連鎖延長剤）と共に反応させることも可能である。
【００２４】
上記の通り、シリコーンポリウレアエラストマーは、芳香族環を含まないオルガノシロキサンジアミン及び脂肪族又は脂環式ジイソシアネートを含む反応生成物であることが好ましい。更に、シリコーンポリウレアエラストマーとしては、芳香族環を含まないオルガノシロキサンジアミン、脂肪族又は脂環式ジイソシアネート、及び脂肪族又は脂環式のジアミン（連鎖延長剤）の反応生成物のブロックコポリマーであることが好ましい。ここで、各成分の組合せモル比は、一般的には、所望の性質を有するブロックコポリマーを形成するために好適な比とすればよい。ある態様においては、シリコーンポリウレアエラストマーとしては、芳香族環を含まないオルガノシロキサンジアミン、脂肪族又は脂環式ジイソシアネート、及び脂肪族又は脂環式のジアミン（連鎖延長剤）のモル比を、（芳香族環を含まないオルガノシロキサンジアミン＋脂肪族又は脂環式のジアミン）：（脂肪族又は脂環式ジイソシアネート）＝１：０．５〜１．５の範囲内とすることができる。
【００２５】
シリコーンポリウレアエラストマーは、充分な凝集力を発揮し、且つ糊残りなく剥離を可能にするという観点から、分子量が１００，０００以上であることが好ましく、より好ましくは３００，０００以上である。
【００２６】
シリコーンポリウレアエラストマーを得るには、反応条件下でオルガノシロキサンジアミン及びジイソシアネート（必要に応じて、ジアミン等の連鎖延長剤、ポリマージアミン及び／又はポリマーグリコール）を混合し、反応させることが含まれる。この反応は典型的には反応溶媒中において行なわれる。好ましい反応溶媒は、ジイソシアネートと非反応性であり、かつ、重合反応の間を通じて出発物質及び反応生成物を完全に溶液中に保持する溶媒である。塩素化溶剤、エーテル及びアルコールが脂肪族ジイソシアネートの場合好ましく、メチレンクロライド、テトラヒドロフラン、トルエン、メチルエチルケトン及びイソプロピルアルコールも使用可能である。４，４’−メチレン−ビス−フェノールイソシアネート（ＭＤＩ）のような芳香族ジイソシアネートに対しては、テトラヒドロフランと１０〜２５重量％のジメチルホルムアミドのような双極性非プロトン性溶媒との混合物が好ましい。なお、上記出発物質及び反応溶媒は、通常、最初に精製し、乾燥させ、そして、反応は乾燥窒素またはアルゴンのような不活性雰囲気下で行われる。
【００２７】
次に、シリコーンオイルとは、各種のシラン類を加水分解し、生成したシラノール（Ｒ３Ｓｉ−ＯＨ）が脱水縮合したオリゴマー、ポリマーである。シリコーンオイルとしては、非反応系のものであり、上記したシリコーンポリウレアエラストマーと良好な相溶性を示すものであれば、使用可能である。
【００２８】
また、シリコーンオイルとしては、第一の透明粘着剤層の凝集力の低下を防ぐという観点から、粘度が１，０００ｍＰａ・ｓ以上のものが好ましく、より好ましくは５，０００ｍＰａ・ｓ以上である。ここで、シリコーンオイルの粘度は、Ｂ形粘度計ＢＭ型（株式会社東京計器）により測定できる。具体的には、２５℃雰囲気下に保管しておいたシリコーンオイルを２５０ｍＬの瓶に８０％程度の量まで満たす。次いで、粘度計に回転ローターを取り付け（高粘度を測定する場合はＮｏ３、低粘度を測定する場合はＮｏ２ローターを使用）、浸透マークまでポリジメチルシロキサンオイルに浸し、６ｒｐｍの回転速度で３０秒間以上回転させてから粘度を測定する。
【００２９】
シリコーンオイルとして、具体的には、以下のものに限定される訳ではないが、ジメチルシリコーンオイル（ポリジメチルシロキサン）、メチルフェニルシリコーンオイル（メチルフェニルポリシロキサン）、メチルハイドロジェンシリコーンオイル（メチルハイドロジェンポリシロキサン）等のストレートシリコーンオイル；  アルキル変性シリコーンオイル、ポリエーテル変性シリコーンオイル、高級脂肪酸エステル変性シリコーンオイル、エポキシ変性シリコーンオイル、カルビノール変性シリコーンオイル、アミノ変性シリコーンオイル、アミド変性シリコーンオイル、イミド変性シリコーンオイル、ウレタン変性シリコーンオイル等の変性シリコーンオイルが挙げられる。これらのシリコーンオイルは、単独でまたは２種以上組み合わせて使用することができる。
【００３０】
上記したシリコーンオイルの中でも、第一の透明粘着剤層における初期接着力を低く抑え、所定温度条件下で接着力の上昇を可能にするという点から、直鎖状シリコーンオイルが好ましく、より好ましくはポリジメチルシロキサンである。ポリジメチルシロキサンの具体的製品名としては、モメンティブ・パフォーマンス・マテリアルズ・ジャパン合同会社製のTSF451-5000（粘度：５,０００ｍＰａ・ｓ）、TSF451-1M（粘度：１０，０００ｍＰａ・ｓ）、TSF451-3M（粘度：３０，０００ｍＰａ・ｓ）、TSF451-5M（粘度：５０，０００ｍＰａ・ｓ）が挙げられる。
【００３１】
ここで、上記したシリコーンポリウレアエラストマー及びシリコーンオイルを含む粘着剤組成物（シリコーン系粘着剤組成物）は、表面エネルギーがアクリル系粘着剤組成物と比較して低いため、濡れ性が良好である。具体的には、シリコーン系粘着剤組成物は光学部材に滴下しただけであっても、光学部材表面に濡れ広がっていく。また、シリコーン系粘着剤組成物は、ガス透過性が優れているため高湿雰囲気下においても剥がれを生じにくい。さらには、タッチパネルなどの用途においてＩＴＯ（Indium Tin Oxide：酸化インジウムすず）などの透明電極に対して不活性な粘着剤が求められる場合がある。アクリル系粘着剤組成物では、粘着剤の凝集力及び接着力を上げるためアクリル酸のような酸を含有させることが一般的であるが、この酸が経時的に光学部材を酸化させ抵抗値を上昇させてしまう場合がある。一方、シリコーン系粘着剤組成物では酸は含まれないため透明電極に対しても使用可能である。
【００３２】
両面粘着シートにおけるシリコーンポリウレアエラストマー及びシリコーンオイルを含む粘着剤組成物を含む第一の透明粘着剤層は、第一の透明粘着剤層をトリアセチルセルロースフィルムに貼り付け、２５℃、０.５ＭＰａ、３０分間の条件下で放置した後、更に２５℃にて２０分放置した後の第一の透明粘着剤層の接着力（９０度方向、剥離速度：３００ｍｍ／分）をＮ１とし、また、第一の透明粘着剤層をトリアセチルセルロースフィルムに貼り付け、２５℃、０.５ＭＰａ、３０分間の条件下で放置した後、更に８０℃にて２時間養生した後の第一の透明粘着剤層の接着力（９０度方向、剥離速度：３００ｍｍ／分）をＮ２とした場合、Ｎ１が０．６Ｎ／１５ｍｍ以下、且つＮ２が１．０Ｎ／１５ｍｍ以上（ただし、Ｎ２／Ｎ１は２以上である）となっている。
【００３３】
上述の通り、２種の光学部材（例えば、表面保護層（又はタッチパネル）及び画像表示ユニットの表示面パネル）を両面粘着シートで貼り合わせる場合、得られる積層体に関しては、貼り合わせた後所定期間内は貼り直しが可能であるが、画像表示装置への組み入れ時、更には実際の画像表示装置の使用時には、光学部材と両面粘着シートとの間で充分な接着強度が確保でき、且つ積層体に発泡、剥がれ及び白化が生じない、ということが必要となる。つまり、両面粘着シートにおいて、少なくとも一方の粘着剤層は、室温（約２５℃）以下では光学部材との接着力が低いまま変化せず、一方、室温より高い所定温度条件下においては、発泡、剥がれ及び白化の現象が生じることなく、短時間で光学部材と強固に接着するという特性が求められる。トリアセチルセルロースフィルム対する第一の透明粘着剤層の接着力を上記Ｎ１及びＮ２の範囲とすることにより、かかる特性を満足する両面粘着シートを得ることが可能となる。
【００３４】
また、第一の透明粘着剤の接着力は、再剥離可能性の観点から、Ｎ１は０．５Ｎ／１５ｍｍ以下であることが好ましく、より好ましくは０．４Ｎ／１５ｍｍ以下である。また、落下への耐衝撃性及び使用雰囲気下による光学材の変形に対する密着性の観点から、Ｎ２は１．２Ｎ／１５ｍｍ以上であることが好ましく、より好ましくは１．５Ｎ／１５ｍｍ以上である。なお、Ｎ２の上限については、特に制限はないが、ある態様においては１００Ｎ／１５ｍｍである。
【００３５】
ここで、Ｎ１及びＮ２は、光学部材と両面粘着シートとの貼り合わせ初期は、割裂方向に剥離可能な程度の接着力であり、画像表示装置への組み込み時、更に実際の使用時においては充分な接着力を確実に奏するという観点から、２以上となっている。
【００３６】
９０度方向の接着力Ｎ１とＮ２の測定方法は、下記実施例において詳述するが、両面粘着シートの第一の透明粘着剤層をトリアセチルセルロースフィルムに貼り付け、上記条件下で処理した後、第一の透明粘着剤層をトリアセチルセルロースフィルムから９０度方向に３００ｍｍ／ｍｉｎの剥離速度で剥離することにより測定できる。
【００３７】
なお、実際の製品（画像表示装置）に組み込まれる積層体においては、トリアセチルセルロースフィルムの表面にアクリル樹脂等のハードコート層が設けられている場合がある。なお、このようなハードコート層を有するトリアセチルセルロースフィルムは、一般的に偏光板として使用されるものである。ここで、かかるハードコート層を有するトリアセチルセルロースフィルムのハードコート層に第一の透明粘着剤層を貼り合わせ、２５℃、０.５ＭＰａ、３０分間の条件下で放置した後、更に２５℃にて２０分放置した後の第一の透明粘着剤層の接着力（９０度方向、剥離速度：３００ｍｍ／分）をＮ１’とし、また、第一の透明粘着剤層を上記トリアセチルセルロースフィルムのハードコート層に貼り付け、２５℃、０.５ＭＰａ、３０分間の条件下で放置した後、更に８０℃にて２時間養生した後の第一の透明粘着剤層の接着力（９０度方向、剥離速度：３００ｍｍ／分）をＮ２’とした場合、一般的に、Ｎ１’は上記Ｎ１とほぼ同等の値となり、Ｎ２’は上記Ｎ２よりやや低い値となる。
【００３８】
上記粘着剤組成物におけるシリコーンポリウレアエラストマー及びシリコーンオイルの量は、使用するシリコーンポリウレアエラストマー及びシリコーンオイルの種類、並びに上記した第一の透明粘着剤層に求められる接着力に応じて変化する。一般的には、シリコーンポリウレアエラストマー及びシリコーンオイルの合計量を１００質量部とした場合、シリコーンポリウレアエラストマーは５０〜９５質量部、シリコーンオイルは５０〜５質量部の範囲である。なお、シリコーンオイルの量が多くなると、粘着剤の凝集力が低くなり接着力及び保持力が低くなる傾向がみられる。また、シリコーンオイルの量が多くなると、保管時にシリコーンオイルが粘着剤組成物からブリードアウトする場合がある。
【００３９】
なお、シリコーンポリウレアエラストマー及びシリコーンオイルを含む粘着剤組成物は、その他の成分として、本発明の目的を損なわない範囲で、例えば可塑剤、抗酸化剤、ＵＶ安定剤、染料、顔料、ＨＡＬＳ等の添加剤を含んでいてもよい。なお、架橋剤を含んでいてもよいが、室温より高い所定温度下において、光学部材に対する接着力向上を阻害する観点から、架橋剤の量は少ないことが好ましい。ある態様においては、シリコーンポリウレアエラストマー１００質量部に対して２質量部以下であることが好ましく、架橋剤を含まないことがより好ましい。
【００４０】
第一の透明粘着剤層の厚さは、一般的に１５０μｍ以下であり、好ましくは１００μｍ以下、より好ましくは５０μｍ以下である。
【００４１】
第二の透明粘着剤層については、特に限定はない。ただし、光学部材との接着力の確保及び長期使用による耐候性の点から、第二の透明粘着剤層をガラス板に貼り付け、８０℃にて２時間養生した後の第二の透明粘着剤層の接着力（９０度方向、剥離速度：３００ｍｍ／分）が４．０Ｎ／１５ｍｍ以上であることが好ましい。なお、上限については、特に制限はないが、ある態様においては２００Ｎ／１５ｍｍである。第二の透明粘着剤層の接着力の測定方法については、下記実施例において詳述するが、両面粘着シートの第二の透明粘着剤層をガラス板に貼り付け、８０℃にて２時間養生した後、第二の透明粘着剤層をガラス板から９０度方向に３００ｍｍ／ｍｉｎの剥離速度で剥離することにより測定できる。
【００４２】
第二の透明粘着層を構成する粘着剤組成物としては、第一の透明粘着剤層と同様の粘着剤組成物を使用することができる。また、ある態様においては、第二の透明粘着剤層はアクリル系粘着剤組成物を含む。このようなアクリル系粘着剤組成物を含む第二の透明粘着剤層は、作業性及び初期接着力の高さの観点から、第二の透明粘着剤層をガラス板に貼り付け、８０℃にて２時間養生した後の接着力（９０度方向、剥離速度：３００ｍｍ／分）が４．０Ｎ／１５ｍｍ以上であると同時に、第二の透明粘着剤層をガラス板に貼り付け、２５℃にて２０分放置した後の接着力（９０度方向、剥離速度：３００ｍｍ／分）も４．０Ｎ／１５ｍｍ以上であることが好ましい。
【００４３】
アクリル系粘着剤組成物の組成については、特に制限はなく、また、一般的な塊状重合、溶液重合又はエマルジョン重合法により製造可能である。なお、アクリル系粘着剤組成物には、その他の成分として、酸化防止剤、フィラー、タッキファイヤー、可塑剤、紫外線吸収剤等を含んでいてもよい。
【００４４】
初期接着力の高さ、及び優れた凝集力・耐候性の観点から、炭素数４〜１８のアルキルアクリレートを主成分として含むアクリル系粘着剤組成物が好ましい。例えば、溶剤を使用しない紫外線重合による(メタ）アクリル酸アクリルエステル（８０〜９９質量部）、ビニル系単量体（１〜２０質量部）、多官能アクリレート（０．０１〜２質量部）、及び紫外線重合開始剤（０．０５〜２質量部）を含むアクリル系粘着剤組成物が挙げられる。なお、かかる(メタ）アクリル酸アクリルエステル、ビニル系単量体、多官能アクリレート、及び紫外線重合開始剤を含むアクリル系粘着剤組成物を塊状重合により製造する場合、一例として、（メタ）アクリル酸アクリルエステル及びビニル系単量体を所望の組成となるように混合した後、紫外線重合開始剤を加えた組成物を窒素雰囲気下にて高圧水銀灯を照射し一部重合し、次いで、同溶液にさらに紫外線重合開始剤及び多官能アクリレートを加え、溶液が均一になるよう攪拌したのち密閉された容器内にて減圧脱泡処理により溶液内に存在する酸素を取り除き、例えば、シリコーン離型剤で処理されたポリエチレンテレフタレート（ＰＥＴ）に得られた溶液を塗布し、高圧水銀灯を照射させ粘着剤組成物（第二の透明粘着剤層）を作製する方法が挙げられる。
【００４５】
第二の透明粘着財層の厚さは、一般的に１０００μｍ以下であり、好ましくは２５０μｍ以下である。
【００４６】
透明基材とは、光学用途において使用されるものであれば、特に制限はない。具体的には、ヘイズが２％以下で、全光線透過率８０％以上の光学的性質を有するものであれば使用することができる（なお、ヘイズ値及び全光線透過率は、実施例において記載される方法に従って測定することができる）。また、透明基材の厚みは、ある態様においては、１０μm〜５００μｍである。透明基材は、単層構造であってもよく、また、異なる種類の層が積層している多層構造であってもよい。ある態様において、透明基材は少なくとも一層がポリマーから構成される基材である。使用可能なポリマーとしては、ポリプロピレン等を含むポリオレフィン、ポリアクリレート、ポリエチレンテレフタレート等のポリエステル、ポリカーボネート、フルオロポリマー等が挙げられる。一種または複数種のポリマーを組み合わせて、透明基材を形成することも可能である。
【００４７】
透明粘着剤層の透明基材に対する密着性を向上させる観点から、透明基材における第一の透明粘着剤層側及び両側が処理されていてもよい。基材に対する透明粘着剤層の密着性を上げるには、コーティングや蒸着（例えば、シリカ蒸着処理、酸化アルミ蒸着処理等）による透明基材表面の易接着処理、また、コロナ処理、プライマー処理、プラズマ処理等の方法が含まれる。
【００４８】
再剥離性両面粘着シートの製造方法については、特に限定されるものではなく、ある態様においては、透明基材に、第一の透明粘着材層を塗布により形成し、次いで、透明基材の第一の透明粘着材層が設けられていない他の面に、第二の透明粘着材層を貼り合わせて、再剥離性両面粘着シートを得る方法が挙げられる。また、透明基材の一方の面に、第一の透明粘着材層を塗布により形成し、第一の透明粘着層が設けられていない面に、第二の透明粘着材層を塗布により形成して、再剥離性両面粘着シートを得る方法でもよい。
【００４９】
再剥離性両面粘着シートは、画像表示装置における２種の光学部材の貼り合わせに使用される。つまり、再剥離性両面粘着シートを用いて光学部材同士を貼り合わせることにより、第一の光学部材、再剥離性両面粘着シート、及び第二の光学部材を含む積層体が得られる。ここで、積層体において、第一の光学部材は再剥離性両面粘着シートの第一の透明粘着層と接触し、第二の光学部材は再剥離性両面粘着シートの第二の透明粘着層と接触している。
【００５０】
積層体の具体的構造としては、これらに限定される訳ではないが、画像表示装置（第一の光学部材）／再剥離性両面粘着シート／保護パネル（第二の光学部材）、タッチパネル（第一の光学部材）／再剥離性両面粘着シート／保護パネル（第二の光学部材）、画像表示装置（第一の光学部材）／再剥離性両面粘着シート／タッチパネル（第二の光学部材）、タッチパネル（第一の光学部材）／再剥離性両面粘着シート／画像表示装置（第二の光学部材）等の積層体が挙げられる。上記の通り、第一の光学部材は、再剥離性両面粘着シートの第一の透明粘着層と接触しているため、貼り合わせ後に再剥離でき、再利用可能となる。また、例えば、画像表示装置／再剥離性両面粘着シート／タッチパネル／再剥離性両面粘着シート／保護パネルのように、上記構造を２以上組み合わせることも可能である。なお、第一の光学部材及び第二の光学部材の構造は、単層であっても多層であってもよい。
【００５１】
積層体は、再剥離性両面粘着シートを用いて第一の光学部材と第二の光学部材とを貼り合わせることにより製造される。作業性の観点から、一般的には、まず、再剥離性両面粘着シートの第二の透明粘着剤層を第二の光学部材と貼り合わせ、次いで、再剥離性両面粘着シートの第一の透明粘着剤層を第一の光学部材と貼り合わせる方法が取られる。
【００５２】
上記積層体を含む画像表示装置の例としては、テレビ、携帯電話、携帯テレビ、デスクトップ型パーソナルコンピュータ、ノート型パーソナルコンピュータ、ハンドゲーム機器、液晶型音楽機器などが挙げられる。
【実施例】
【００５３】
以下、実施例を用いて更に詳細に説明するが、本発明はこれらの実施例に限定されるものではない。
【００５４】
＜粘着剤組成物の作製＞
（粘着剤組成物Ａ〜Ｋ）
表１に従い、シリコーンポリウレアエラストマー及びシリコーンオイルを均一溶液になるよう攪拌したのち、密閉された容器内にて吸引脱泡処理により溶液内に存在する酸素を取り除き、粘着剤組成物Ａ〜Ｋを得た。
【００５５】
【表１】
2010180367.tif 000003
【００５６】
SPU：シリコーン・シロキサンジメチル-３-アミノプロピルグループ末端-１-１メチレンビス［４-イソシアナトシクロヘキサン］（固形分２０％、３Ｍカンパニー製）
OIL1：TSF451-5000（粘度が約５，０００ｍＰａ・ｓのポリジメチルシロキサン、固形分１００％、モメンティブ・パフォーマンス・マテリアルズ・ジャパン合同会社製）
OIL2：TSF451-１M（粘度が約１０，０００ｍＰａ・ｓのポリジメチルシロキサン、固形分１００％、モメンティブ・パフォーマンス・マテリアルズ・ジャパン合同会社製）
OIL3：TSF451-3M（粘度が約３０，０００ｍＰａ・ｓのポリジメチルシロキサン、固形分１００％、モメンティブ・パフォーマンス・マテリアルズ・ジャパン合同会社製）
OIL4：TSF451-5M（粘度が約５０，０００ｍＰａ・ｓのポリジメチルシロキサン、固形分１００％、モメンティブ・パフォーマンス・マテリアルズ・ジャパン合同会社製）
OIL5：TSF410（粘度が約３０ｍＰａ・ｓの高級脂肪酸エステルシリコーンオイル、固形分１００％、モメンティブ・パフォーマンス・マテリアルズ・ジャパン合同会社製）
OIL6：TSF4452（粘度が約９００ｍＰａ・ｓのポリエーテル変性シリコーンオイル、固形分１００％、モメンティブ・パフォーマンス・マテリアルズ・ジャパン合同会社製）
OIL7：TSF4300（粘度が約１４０ｍＰａ・ｓのメチルフェニルシリコーンオイル、固形分１００％、モメンティブ・パフォーマンス・マテリアルズ・ジャパン合同会社製）
【００５７】
例１〜１８
＜両面粘着シートの作製＞
表２に従い、上記粘着剤組成物Ａ〜Ｋを透明基材の一方の面（透明基材の片面が処理されている場合には、処理された面）に塗布し、６５℃のオーブンにて３分間乾燥させたのちに１２０℃のオーブンにて３分乾燥させ、第一の透明粘着剤層を形成した（乾燥後の層の厚さ：約２５μｍ）。形成した第一の透明粘着剤層に片面がシリコーン処理された５０μｍポリエチレンテレフタレート（ピューレックスA-50、帝人デュポンフィルム株式会社製）をライナーとして貼り合わせた。次に、イソオクチルアクリレート８７.５質量部（３Ｍカンパニー製）、アクリル酸１２.５質量部（東亞合成株式会社製）、光重合開始剤として２、２-ジメトキシ-１、２-ジフェニルエタン-１-オン（IRGACURE（商標）651、チバ・スペシャリティ・ケミカルズ製）０.０４質量部からなる組成物を窒素雰囲気下にて高圧水銀灯を照射し一部重合させ、さらに２、２-ジメトキシ-１、２-ジフェニルエタン-１-オンを０.１５質量部（IRGACURE（商標）651、チバ・スペシャリティ・ケミカルズ製）、１、６-ヘキサンジオールジアクリレート（共栄社化学株式会社製）を０.０６５質量部添加し、粘着剤組成物Ｚを得た。得られた粘着剤組成物Ｚが均一な溶液となるよう攪拌した後、密閉された容器内にて減圧脱泡処理により溶液内に存在する酸素を取り除き、シリコーン離型剤で処理されたポリエチレンテレフタレート（ピューレックスA-50、帝人デュポンフィルム株式会社製）に塗布し、高圧水銀灯を照射させ充分に重合させ、第二の透明粘着剤層を形成した（重合後の層の厚さ：約１４０μｍ）。この第二の透明粘着剤層を、透明基材の他の面（第一の透明粘着剤層でない側の面）に貼り合わせて、両面粘着シートを得た。
【００５８】
＜接着力の測定＞
得られた両面粘着シートについて、以下の方法で第一の透明粘着剤層の接着力の測定を行った。まず、得られた両面粘着シートを１５ｍｍ×７０ｍｍに切断し、第二の透明粘着剤層を２５μｍのコロナ処理ＰＥＴに貼り付けた（S-25、ユニチカ社製）。次に、１ｍｍ厚のフロートガラス板（１００ｍｍ×５３ｍｍ）に、１２０μｍのトリアセチルセルロースフィルムをゴムローラーで貼り付け両面粘着シートの光学部材とし、続いて、第一の透明粘着剤層をトリアセチルセルロースフィルムに貼り付け、２ｋｇゴムローラーを一往復させて圧着し、積層体を作製した。得られた積層体を、オートクレーブにて、２５℃、０.５ＭＰａで３０分間処理したのち、更に（１）２５℃にて２０分放置した積層体、また（２）８０℃にて１時間養生した積層体について、それぞれ第一の透明粘着剤層における９０度方向の接着力を試験機（島津製作所製AG-IS）にて３００ｍｍ／ｍｉｎの剥離速度で測定した。結果を表２に示す。
【００５９】
第二の透明粘着剤層の接着力は、３６Ｎ／１５ｍｍであった。なお、第二の透明粘着剤層の接着力は、以下の方法で測定した。まず、得られた両面粘着シートを１５mm×７０mmにカットし、まず、第一の透明粘着剤層を易接着処理を施した２５μmのＰＥＴ（ユニチカ製S-25）に貼り付けた。次いで、８０℃のオーブンにて２時間養生したのち室温に戻ったことを確認し、２ｍｍ厚のガラス板(５３ｍｍ×１００ｍｍ：日本タクト株式会社製)に第二の透明粘着剤層を貼り付け２ｋｇゴムローラーにて１往復し圧着した。その後、２５℃にて２０分養生した後に、９０度方向の接着力を試験機（島津製作所製AG-IS）にて３００ｍｍ／分の剥離速度で測定した。
【００６０】
【表２】
2010180367.tif 000004
【００６１】
基材Ａ：ポリエチレンテレフタレートフィルム（３８μｍ厚、ルミラーT-60、東レ株式会社製）
基材Ｂ：ポリエチレンテレフタレートフィルム（３８μｍ厚、エンブレットS-38、ユニチカ株式会社製)
基材Ｃ：片面易接着力処理が施されたポリエチレンテレフタレートフィルム（５０μｍ厚、3SAB、三菱化学ポリエステルフィルム株式会社製)
基材Ｄ：易接着力処理が施されたポリエチレンテレフタレートフィルム（３８μm厚、コスモシャインA-4300、東洋紡績株式会社製)
基材Ｅ：ポリプロピレンフィルム（４０μm厚、OPP、東洋紡績株式会社製）
基材Ｆ：片面シリカ蒸着処理が施されたポリエチレンテレフタレートフィルム（１２μｍ厚、のテックバリアL、三菱樹脂株式会社製)
基材Ｇ：片面酸化アルミ蒸着処理が施されたポリエチレンテレフタレートフィルム（１２μm厚、ファインバリヤーAT-G、株式会社東京麗光製)
基材Ｈ：片面アルミ蒸着処理が施されたポリエチレンテレフタレートフィルム（１２μm厚、1031HG、東レフィルム加工製)
【００６２】
なお、例１、例３及び例４の両面粘着シートについては、得られた積層体を２５℃で２週間間放置した後に、第一の透明粘着剤層における９０度方向の接着力を上記した方法と同一の方法で測定した。２５℃にて２０分放置した場合と比較して、接着力の顕著な上昇は見られなかった。
【００６３】
また、例１、例３及び例４の両面粘着シートについては、トリアセチルセルロースフィルムとして、１２０μｍのアクリル樹脂製ハードコート層が設けられたトリアセチルセルロースフィルム（偏光板、サンリッツ製）を用い、ハードコート層に第一の透明粘着剤層を貼り付け、第一の透明粘着剤層における９０度方向の接着力を上記した方法と同一の方法で測定した。結果を表３に示す。
【００６４】
【表３】
2010180367.tif 000005
【００６５】
例１９〜２１
＜両面粘着シートの作製＞
表４に従い、アクリルモノマー及び光重合開始剤Ｉからなる組成物を窒素雰囲気下にて高圧水銀灯を照射し一部重合し、更に光重合開始剤ＩＩ及び架橋剤を添加して粘着剤組成物を調製した。次いで、得られた粘着剤組成物が均一な溶液となるよう攪拌した後、密閉された容器内にて減圧脱泡処理により溶液内に存在する酸素を取り除き、シリコーン離型剤で処理されたポリエチレンテレフタレート（ピューレックスA-50、帝人デュポンフィルム株式会社製）に生成される粘着シートが１７５μmとなるように塗布し、高圧水銀灯を照射して、充分に重合させ単層の両面粘着シートを形成した。
【００６６】
【表４】
2010180367.tif 000006
【００６７】
アクリルモノマーＡ１：２−エチルヘキシルアクリレート（株式会社日本触媒製）
アクリルモノマーＡ２：アクリル酸（東亞合成株式会社製）
光重合開始剤Ｉ：２、２-ジメトキシ-１、２-ジフェニルエタン-１-オン（IRGACURE（商標）651、チバ・スペシャリティ・ケミカルズ製）
架橋剤：１、６-ヘキサンジオールジアクリレート（共栄社化学株式会社製）
光重合開始剤ＩＩ：２、２-ジメトキシ-１、２-ジフェニルエタン-１-オン（IRGACURE（商標）651、チバ・スペシャリティ・ケミカルズ製）
【００６８】
＜接着力の測定＞
例１〜１８と同様の方法で、例１９〜２１で得られた単層の両面粘着シートの接着力を測定した。結果を表５に示す。
【００６９】
【表５】
2010180367.tif 000007
【００７０】
＜性能評価＞
例１〜２１の両面粘着シートについて、以下の評価を行った。
【００７１】
（１）落下試験
得られた両面粘着シートを１０ｍｍ×１０ｍｍにカッターで切断し、第二の透明粘着剤層を１ｍｍ厚のアクリル板（MR-200：２５ｍｍ×５５ｍｍm）の中心位置に貼り付けた。６ｍｍ厚のＳＵＳ(３０×６０ｍｍ、８０ｇ)に粘着剤付き偏光板（サンリッツ製）をゴムローラーで同様に貼り付けた。アクリル板に貼ったシートのライナーを剥がし、第一の透明粘着剤層を偏光板に貼り付け、２ｋｇの荷重で５秒間圧着した。得られたアクリル板／両面粘着シート／偏光板／ＳＵＳ積層体をオートクレーブに入れ、２５℃、０.５ＭＰａにて３０分間処理を行った。オートクレーブから取り出し室温で1時間放置した後、８０℃のオーブンにて１時間養生した。養生後室温に取り出し１時間放置したのち、落下衝撃機器（吉田精機株式会社：コントローラ  DT-202）を用いて、積層体を５０ｃｍ、１００ｃｍ、１５０ｃｍ、２００ｃｍの高さから、この順序で、それぞれ５回ずつ落下させた。２００ｃｍの高さからサンプルを５回落下させた後もアクリル板及び偏光板が剥がれていないものを「○」、５０ｃｍ、１００ｃｍ、１５０ｃｍ、２００ｃｍのうち、いずれかの高さからの落下において、アクリル板又は偏光板の剥がれが観察されたものを「×」として評価した。結果を表６に示す。
【００７２】
（２）透明性試験
得られた両面粘着シートの第二の透明粘着層をガラス板（０.５５ｍｍ厚、５５ｍｍ×８５ｍｍ）にローラーで空気が入らないように貼りつけた。次いで、第一の透明粘着層側のライナーを剥がし、第一の透明粘着層も、ゴムローラーを用いて、同様のガラス板（０.５５ｍｍ厚、５５ｍｍ×８５ｍｍ）に圧着した。得られたガラス板／両面粘着シート／ガラス板積層体をオートクレーブに入れ、２５℃、０.５ＭＰａにて３０分間処理を行った。オートクレーブから取り出し室温で1時間放置した後、８０℃のオーブンにて１時間養生したのち透過率及びヘイズを測定した（日本電色工業株式会社：ヘイズメーター  NDH2000）。結果を表６に示す。
【００７３】
（３）信頼性試験
得られた両面粘着シートの第二の透明粘着層をアクリル板（MR-200、三菱レイヨン社製、０．６５ｍｍ厚、５５ｍｍ×８５ｍｍ）にローラーで空気が入らないように貼りつけた。一方、フロートガラス(０.５５ｍｍ厚、５５ｍｍ×８５ｍｍ)に粘着剤付き偏光板（サンリッツ社製）をゴムローラーで同様に貼り付けた。アクリル板に貼った両面粘着シートの第一の透明粘着層側のライナーを剥がし、第一の透明粘着層が偏光板に接着するようにゴムローラーを用いて圧着した。得られたアクリル板／両面粘着シート／偏光板／フロートガラス積層体をオートクレーブに入れ、２５℃、０.５ＭＰａにて３０分間処理を行ったのち、２５℃にて２０分放置し、８０℃にて１時間養生した。その後、８５℃及び６５℃・９０％ＲＨの恒温恒湿器に入れた。３日後に取り出した積層体の外観を目視で観察し、発泡、剥がれ、白化の有無を確認した。アクリル板に代えて、ガラス（Eagle2000）とした場合の試験も行った。養生後に１０μｍ以上の気泡がなく、さらに光学部材同士の剥がれ、白化が起きていないものを「○」、１０μｍ以上の気泡が発生しているか、又は光学部材に剥がれ若しくは白化が観察されたものを「×」とした。結果を表６に示す。
【００７４】
（４）再剥離性試験
得られた両面粘着シートの第二の透明粘着層をアクリル板（MR-200、三菱レイヨン社製、０．６５ｍｍ厚、５５ｍｍ×８５ｍｍ）にローラーで空気が入らないように貼りつけた。一方、フロートガラス(０.５５ｍｍ厚、５５ｍｍ×８５ｍｍ)に粘着剤付き偏光板（サンリッツ社製）をゴムローラーで同様に貼り付けた。アクリル板に貼った両面粘着シートの第一の透明粘着層側のライナーを剥がし、第一の透明粘着層が偏光板に接着するようにゴムローラーを用いて圧着した。得られたアクリル板／両面粘着シート／偏光板／フロートガラス積層体をオートクレーブに入れ、２５℃、０.５ＭＰａにて３０分間の処理を行ったのち、２５℃にて２０分放置した。得られた積層体において、第一の透明粘着層と偏光板との間にクサビ状器具を差し込み糊残りなく剥離できるかどうかを確認した。光学部材を破壊することなく剥離できたものを「○」、光学部材が剥がせない、または剥がそうとする際に割れてしまったものを「×」とした。結果を表６に示す。
【００７５】
【表６】
2010180367.tif 000008
【産業上の利用可能性】
【００７６】
本発明の再剥離性両面粘着シートは、光学部材と貼り合わせた後、初期一定期間においては再剥離することができ、且つ、室温より高い所定温度条件下で処理した後は、光学部材と粘着シートとの間で充分な強度を確保でき、発泡、剥がれ及び白化が生じない積層体を形成し得る、透明性の高い両面粘着テープである。そのため、かかる再剥離性両面粘着シートは、光学用途向け積層体製造における、高価な光学部材同士の貼り合わせにおいて好適に使用され、また、画像表示装置における輝度や明度の向上効果を有している。
【符号の説明】
【００７７】
１    透明基材
２    第一の透明粘着層
３    第二の透明粘着層
４    再剥離性両面粘着シート
【図１】
2010180367.tif 000009